압출기 에 투입 하 는 원료 를 상기 한 폴리에스테르 3 으로 변경 한 것 이외 에 는 실시 예 1 과 동일 하 게 하 여 미 연신 필름 을 얻 었 다 ( 미 연신 필름 의 Tg 는 75 ℃ 였 다 ) . 그리고 , 얻 어 진 미 연신 필름 을 종 연신기 로 도입 하 고 , 예열 롤 상 에서 필름 온도 가 70 ℃ 가 될 때 까지 예비 가열 한 후 에 , 표면 온도 80 ℃ 로 설정 된 연신 롤 간 에서 3 . 4 배 로 연신 하 였 다 . 그런 다음 , 종연 신 후 의 필름 을 횡 연신 존 과 열처리 존 을 설치 한 텐터 로 도입 하 여 , 필름 온도 가 100 ℃ 가 될 때 까지 예비 가열 한 후 , 횡 연신 존 에서 횡 방향 으로 150 ℃ 에서 4 . 5 배 로 연신 한 후 , 열처리 존 에서 , 폭 방향 으로 3 % 완화 시키 면서 , 235 ℃ 의 온도 에서 10 . 0 초간 에 걸쳐 열처리 함 으로써 , 약 30 ㎛ 의 2 축 연신 필름 ( 열 수축 성 필름 ) 을 소정 의 길이 에 걸쳐 권 취해서 되 는 필름 롤 을 얻 었 다 . 그리고 , 얻 어 진 필름 의 특성 을 상기 한 방법 에 의해 평가 하 였 다 . 평가 결과 를 표 3 에 나타낸다 .